(57)【特許請求の範囲】
【請求項１】
５ミクロン〜５０ミクロンの平均直径を有するポリマー性マイクロカプセルにより封入された塩化セチルピリジニウムを含む組成物であって、ここでポリマー性マイクロカプセルがキトサンを含む、陰イオン性界面活性剤の存在下で使用するための組成物。
【請求項２】
陰イオン性界面活性剤がラウリル硫酸ナトリウムである、請求項１に記載の組成物。
【請求項３】
請求項１または２に記載の組成物であって、さらに次のものからなるグループから選択される有効薬剤を含む組成物；第一スズイオン剤、トリクロサン、トリクロサン一リン酸、クロルヘキシジン、アレキシジン、ヘキセチジン、サンギナリン、塩化ベンザルコニウム、サリチルアニリド、アルギン酸エステル類、エチルラウリルアルギネート、ビスフェノール類、臭化ドミフェン、塩化テトラデシルピリジニウム（ＴＰＣ）、Ｎ−テトラデシル−４−エチルピリジニウムクロリド（ＴＤＥＰＣ）、オクテニジン、デルモピノール、オクタピノール、ナイシン、亜鉛イオン剤、銅イオン剤、精油、フラノン類、バクテリオシン類、およびそれらの塩類。
【請求項４】
請求項１〜３のいずれか一項に記載の組成物であって、さらにフッ化物イオンの供給源を含む組成物。
【請求項５】
抗菌性歯磨剤を製造するための方法であって：
塩化セチルピリジニウムをポリマー性マイクロカプセルの内部に封入すること； 
歯磨剤を封入された塩化セチルピリジニウムと混合すること；および
陰イオン性界面活性剤を歯磨剤と混合すること、
を含み、ここでポリマー性マイクロカプセルが５ミクロン〜５０ミクロンの平均直径を有し、キトサンを含む、上記方法。
【請求項６】
陰イオン性界面活性剤がラウリル硫酸ナトリウムである、請求項５に記載の方法。
【請求項７】
請求項５または６に記載の方法であって、さらにフッ化物イオンの供給源を歯磨剤と混合することを含む方法。
【請求項８】
５ミクロン〜５０ミクロンの平均直径を有するポリマー性マイクロカプセルにより封入された塩化セチルピリジニウムを生産する方法であって：
（ａ）塩化セチルピリジニウムを水相に溶解すること；
（ｂ）溶解されたポリマーを有する疎水性有機溶媒内に水相を分散させて溶液を形成すること；
（ｃ）溶液を外部の水相中に分散させること；および
（ｄ）工程（ｃ）の外部の水相から溶媒を除去して塩化セチルピリジニウムを封入したポリマー性マイクロカプセルを形成すること；
を含み、ここでポリマー性マイクロカプセルがキトサンを含み、
ポリマー性マイクロカプセルにより封入された塩化セチルピリジニウムが、陰イオン性界面活性剤の存在下で使用するためのものである、上記方法。
【請求項９】
陰イオン性界面活性剤がラウリル硫酸ナトリウムである、請求項８に記載の方法。
【請求項１０】
請求項８または９に従って生産されるポリマー性マイクロカプセルにより封入された塩化セチルピリジニウムを含む個人用ケア製品。
【請求項１１】
請求項１０の個人用ケア製品であって、さらにフッ化物イオンの供給源を含む個人用ケア製品。
【請求項１２】
５ミクロン〜５０ミクロンの平均直径を有するポリマー性マイクロカプセルにより封入された塩化セチルピリジニウムを生産する方法であって：
（ａ）ポリマーおよび塩化セチルピリジニウムを水相に溶解すること；
（ｂ）水相を、油中水エマルジョン滴として分散させること；ならびに
（ｃ）工程（ｂ）のエマルジョンを高温で攪拌して水相を蒸発させ、塩化セチルピリジニウムを封入したポリマー性マイクロカプセルを形成すること；
を含み、ここでポリマー性マイクロカプセルがキトサンを含み、
ポリマー性マイクロカプセルにより封入された塩化セチルピリジニウムが、陰イオン性界面活性剤の存在下で使用するためのものである、上記方法。
【請求項１３】
陰イオン性界面活性剤がラウリル硫酸ナトリウムである、請求項１２に記載の方法。
【請求項１４】
請求項１２または１３に記載の方法であって、高温が９５℃〜１００℃である方法。
【請求項１５】
請求項１２〜１４のいずれか一項に従って生産されたポリマー性マイクロカプセルにより封入された塩化セチルピリジニウムを含む個人用ケア製品。
【請求項１６】
請求項１５の個人用ケア製品であって、さらにフッ化物イオンの供給源を含む個人用ケア製品。
【請求項１７】
塩化セチルピリジニウムを封入したポリマー性マイクロカプセルであって、５ミクロン〜５０ミクロンの平均直径を有し、キトサンを含む、陰イオン性界面活性剤の存在下で使用するためのポリマー性マイクロカプセル。
【請求項１８】
陰イオン性界面活性剤がラウリル硫酸ナトリウムである、請求項１７に記載のポリマー性マイクロカプセル。
【請求項１９】
請求項１７または１８に記載のポリマー性マイクロカプセルであって、さらに次のものからなるグループから選択される有効薬剤を含むポリマー性マイクロカプセル；第一スズイオン剤、トリクロサン、トリクロサン一リン酸、クロルヘキシジン、アレキシジン、ヘキセチジン、サンギナリン、塩化ベンザルコニウム、サリチルアニリド、アルギン酸エステル類、エチルラウリルアルギネート、ビスフェノール類、臭化ドミフェン、塩化テトラデシルピリジニウム（ＴＰＣ）、Ｎ−テトラデシル−４−エチルピリジニウムクロリド（ＴＤＥＰＣ）、オクテニジン、デルモピノール、オクタピノール、ナイシン、亜鉛イオン剤、銅イオン剤、精油、フラノン類、バクテリオシン類、それらの塩類；およびそれらの混合物。
【発明の詳細な説明】
【技術分野】
【０００１】
[0001]  当業界で容易に理解されるいくつかの方法の１つにより、ポリマー性マイクロカプセルを生産することができる。そのような方法には、単一および二重エマルジョン溶媒蒸発技法が含まれる。
【背景技術】
【０００２】
[0002]  ポリマー性マイクロカプセルは多種多様な使い道、例えば薬物送達システムおよび歯磨剤（すなわち歯を磨くためのペーストまたは粉末のような物質）を含む個人用ケア製品における使い道を有している。しかし、ポリマー性マイクロカプセルは、一般にはマイクロカプセルにより封入された有効成分のその外部環境、例えば歯磨剤配合物からなる外部環境からの優れた保護を提供せず、一方で有効成分の徐放を提供する。
【０００３】
[0003]  塩化セチルピリジニウム（ＣＰＣ）は、陽イオン性で、界面活性剤様の、スペクトルの広い抗菌剤であり、口腔ケアの用途に用いることができる。しかし、その正電荷のせいで、ＣＰＣは、例えば歯磨剤においてしばしば用いられる様々な一般的な成分、例えば陰イオン性界面活性剤であるラウリル硫酸ナトリウム（ＳＬＳ）と安定な複合体を形成する。これらのタイプの反応は、例えば有効な抗菌の利益を供給するための一般的な歯磨剤配合物におけるＣＰＣの使用を妨げる。
【０００４】
[0004]  歯磨剤の用途において、練り歯磨きの製造および貯蔵過程の間にマイクロカプセルが完全なままであるためには、マイクロカプセルは次の特性を有しているべきである：１）混合および高速充填の間、約１０００／ｓまでのせん断力に耐えるための、機械上での優れた特性；２）約７１℃までの温度においてカプセルが完全なままであることを可能にする、優れた温度安定性；３）約２％までの濃度を有するラウリル硫酸ナトリウムの存在下ならびに約５〜８のｐＨ、ならびに様々な水および保水剤の比率においてカプセルが安定であることを可能にする優れた化学的安定性。加えて、ブラッシングの際に、マイクロカプセルは壊れて、不活性な複合体を形成することなく口腔に直接ＣＰＣを放出するべきである。
【０００５】
[0005]  ブラッシングの間にマイクロカプセルが壊れることを可能にする、例えば次のもののような多くの誘因が存在する：１）歯ブラシの毛のすり潰し（ｇｒｉｎｄｉｎｇ）およびせん断による機械的誘因；２）歯磨剤の主成分から口腔環境へのｐＨの変化によるｐＨの誘因；３）歯をブラッシングする間の口内の唾液による歯磨剤の希釈による、浸透圧の誘因；４）口内の酵素によるポリマー結合の破壊による、酵素的な誘因。
【０００６】
[0006]  最近、文献において、粘膜吸着性ポリマーを有するポリマー性マイクロカプセルが油中水（ｗａｔｅｒ−ｉｎ−ｏｉｌ）エマルジョン法により形成されたとも最近報告された。
【０００７】
[0007]  従って、有効成分のその外部環境からの優れた保護を提供し、一方でかなりの期間、例えば２４時間の期間にわたる有効成分の徐放プロフィールを提供するポリマー性マイクロカプセルの必要性がいまだ存在する。加えて、歯磨剤において用いられるそのポリマー性マイクロカプセルは、かなりの期間にわたる有効成分の徐放プロフィールを可能にする粘膜吸着特性を有しているべきである。特に、有効成分、例えばＣＰＣを共存できない成分、例えばＳＬＳから守るための封入技術の必要性が、いまだ存在する。
【発明の概要】
【０００８】
[0008]  本発明は、ポリマー性マイクロカプセルにより封入された第四級アンモニウム塩を含む組成物を提供し、ここで第四級アンモニウム塩は、次の構造により表わされる陽イオン；
【０００９】
【化１】
0005676247.tif 000002
【００１０】
ここでＲ１、Ｒ２、およびＲ３はそれぞれ独立してアルキル基もしくは水素原子であり、またはＲ１およびＲ２は一緒に環構造を形成していてよい；ならびにハロゲンイオン、塩化物イオン、臭化物イオン、およびフッ化物イオンからなるグループから選択される陰イオンを含む。
【００１１】
[0009]  本発明はさらに、次のことを含む抗菌性歯磨剤を製造するための方法を提供する：（ａ）第四級アンモニウム塩をポリマー性マイクロカプセル内に封入する、および（ｂ）歯磨剤を封入された第四級アンモニウム塩と混合する。
【００１２】
[0010]  本発明の他の観点は、約５ミクロン〜約５０ミクロンの平均直径を有するポリマー性マイクロカプセルにより封入された第四級アンモニウム塩を生産する方法であり、次のことを含む：（ａ）第四級アンモニウム塩を水相に溶解する、（ｂ）溶解されたポリマーを有する疎水性有機溶媒内に水相を分散させて溶液を形成する、（ｃ）溶液を外部の水相中に分散させる、および（ｄ）工程（ｃ）の外部の水相から溶媒を除去して第四級アンモニウム塩を封入したポリマー性マイクロカプセルを形成する。
【００１３】
[0011]  本発明のさらなる観点には、次のことを含む約５ミクロン〜約５０ミクロンの平均直径を有するポリマー性マイクロカプセルにより封入された第四級アンモニウム塩を生産する方法が含まれる：（ａ）ポリマーおよび第四級アンモニウム塩を水相に溶解する、（ｂ）水相を、油中水エマルジョン滴として分散させる、ならびに（ｃ）工程（ｂ）のエマルジョンを高温で攪拌して水相を蒸発させ、第四級アンモニウム塩を封入したポリマー性マイクロカプセルを形成する。
【図面の簡単な説明】
【００１４】
[0012]  上記の要約、さらに下記の本発明の態様の詳細な記述は、添付した図と関連させて読めばよりよく理解されるであろう。しかし、本発明が示された厳密な配置および手段に限られるわけではないことは理解されるべきである。図において：
【図１ａ】[0013]  図１ａは、時間＝０での、ｐＨ７における水中のキトサンマイクロカプセルの蛍光イメージである；
【図１ｂ】[0014]  図１ｂは、時間＝２４時間での、ｐＨ７における水中のキトサンマイクロカプセルの蛍光イメージである；
【図２】[0015]  図２は、ラウリル硫酸ナトリウムの存在下でのキトサンマイクロカプセルの蛍光イメージである；
【図３ａ】[0016]  図３ａは、時間＝０での、ｐＨ４における水中のキトサンマイクロカプセルの蛍光イメージである；
【図３ｂ】[0017]  図３ｂは、時間＝２４時間での、ｐＨ４における水中のキトサンマイクロカプセルの蛍光イメージである；
【図４ａ】[0018]  図４ａは、時間＝０での、ｐＨ９における水中のキトサンマイクロカプセルの蛍光イメージである；
【図４ｂ】[0019]  図４ｂは、時間＝２４時間での、ｐＨ９における水中のキトサンマイクロカプセルの蛍光イメージである；
【図５ａ】[0020]  図５ａ〜５ｃは、それぞれせん断速度０／ｓ、１００／ｓ、および５００／ｓにおける水中のキトサンマイクロカプセルの蛍光イメージである；
【図５ｂ】[0020]  図５ａ〜５ｃは、それぞれせん断速度０／ｓ、１００／ｓ、および５００／ｓにおける水中のキトサンマイクロカプセルの蛍光イメージである；
【図５ｃ】[0020]  図５ａ〜５ｃは、それぞれせん断速度０／ｓ、１００／ｓ、および５００／ｓにおける水中のキトサンマイクロカプセルの蛍光イメージである；
【図６ａ】[0021]  図６ａは、塩化セチルピリジニウムの存在下でのポリマーマイクロカプセルの蛍光イメージである；および
【図６ｂ】[0022]  図６ｂは、塩化セチルピリジニウムの非存在下でのポリマーマイクロカプセルの蛍光イメージである；
【発明を実施するための形態】
【００１５】
[0023]  本発明は、ポリマー性マイクロカプセル内に封入された第四級アンモニウム塩を含む組成物を提供する。組成物は場合により様々な有効薬剤も含むことができる。有効薬剤は次のものであることができる；第一スズイオン剤、トリクロサン、トリクロサン一リン酸、クロルヘキシジン、アレキシジン、ヘキセチジン、サンギナリン、塩化ベンザルコニウム、サリチルアニリド、アルギン酸エステル類、エチルラウリルアルギネート、ビスフェノール類、臭化ドミフェン、塩化テトラデシルピリジニウム（ＴＰＣ）、Ｎ−テトラデシル−４−エチルピリジニウムクロリド（ＴＤＥＰＣ）、オクテニジン（ｏｃｔｅｎｉｄｉｎｅ）、デルモピノール（ｄｅｌｍｏｐｉｎｏｌ）、オクタピノール（ｏｃｔａｐｉｎｏｌ）、ナイシン（ｎｉｓｉｎ）、亜鉛イオン剤、銅イオン剤、精油、フラノン類、バクテリオシン類、それらの塩類、それらの混合物、および類似の既知の有効物質。
【００１６】
[0024]  １観点において、本発明はポリマー性マイクロカプセルにより封入された第四級アンモニウム塩を含む組成物を提供する。第四級アンモニウム塩には陽イオンおよび陰イオンが含まれる。陽イオンは次の構造（Ｉ）により表わされてよい：
【００１７】
【化２】
0005676247.tif 000003
【００１８】
ここでＲ１、Ｒ２、およびＲ３はそれぞれ独立して、直鎖もしくは分岐鎖の、置換もしくは非置換のアルキル基もしくは水素原子であり、またはＲ１およびＲ２は一緒に環構造を形成していてよい。陰イオンは様々なハロゲンイオン、例えば塩化物イオン、臭化物イオン、およびフッ化物イオン、ならびに意図された使用と調和する他の類似のイオンまたはそれらの塩類、例えばＰＯ４−、ＳＯ４−、等のいずれか１種類であることができる。
【００１９】
[0025]  陽イオンは、構造（ＩＩ）によっても表すことができる：
【００２０】
【化３】
0005676247.tif 000004
【００２１】
ここで、Ｒ３は５〜２５個の炭素原子を有するアルキル基である。Ｒ３は直鎖または分岐鎖の、置換または非置換の、１０〜２０個の炭素を有するアルキル基であることもできる。陽イオンの構造（ＩＩ）は、少なくとも３個の非置換の結合を含むことができる。
【００２２】
[0026]  本態様の第四級アンモニウム塩は、塩化セチルピリジニウムであってよい。加えて、１種類より多い第四級アンモニウム塩が単一のポリマー性マイクロカプセル中に封入されていてよい。
【００２３】
[0027]  本発明のポリマー性マイクロカプセルは、様々な標準的なマイクロカプセル材料を含むことができる。そのマイクロカプセル材料は、限定するわけではないが、キチン、キトサン、ポリカプロラクトン、ポリアクリル酸、およびそれらの誘導体およびコポリマー類である。特に、キトサンは、それが生理的ｐＨ付近でｐＨに依存するふるまいを示し、より低いｐＨで可溶性が増大するという利点を有する可能性がある。従って、約８〜９のｐＨにおけるポリマー性マイクロカプセルからのＣＰＣの拡散速度は約７におけるよりも遅いであろうから、この特性を歯磨剤配合物において利用できる可能性がある。
【００２４】
[0028]  本明細書でポリマー性マイクロカプセルを記述するために用いられる用語”ポリマー性”の使用は、マイクロカプセルを形成する成分の少なくとも１種類がポリマー性物質であることを意味するが、非ポリマー性の物質、例えばゴム、ゼラチン等である他の成分もまたマイクロカプセルの形成において用いられてよいことは理解されるべきである。
【００２５】
[0029]  ポリマー性マイクロカプセルは約５ミクロン〜約５０ミクロンの直径を有することができ、もし使用法が大きさの変形と調和するならば、大きさはより大きい、またはより小さい。
【００２６】
[0030]  組成物は、任意のフッ化物イオンの供給源も含むことができる。フッ化物イオンの供給源は、水性の環境においてフッ化物イオンを放出することができるいずれかのものと考えられる。そのフッ化物イオンの供給源の例が米国特許番号３，５３８，２３０；３，６８９，６３７；３，７１１，６０４；３，９１１，１０４；３，９３５，３０６；および４，０４０，８５８に記載されており、これらの関係のある部分を全て援用する。しかし、当技術において、または開発されたことが既知である、あらゆる適切なフッ化物イオンの供給源を組成物に提供することができることは理解されるべきである。
【００２７】
[0031]  本発明の第２観点は、第四級アンモニウム塩を封入するポリマー性マイクロカプセルを生産する方法を提供する。この方法には次のことが含まれる：（ａ）第四級アンモニウム塩（上記のもの）を水相、例えばＭｉｌｌｉＱ水または蒸留水に溶解する、（ｂ）溶解されたポリマー（例えばキチン、キトサン、ポリカプロラクトン、またはポリアクリル酸）を有する疎水性有機溶媒内に水相を分散させて溶液を形成する、（ｃ）溶液を外部の水相（すなわち第２の水相）中に分散させる、および（ｄ）工程（ｃ）の外部の水相から、例えば蒸発または当技術で既知のいずれかの他の方法により溶媒を除去する。
【００２８】
[0032]  本発明は、約５ミクロン〜約５０ミクロンのマイクロカプセルの直径を有するポリマー性マイクロカプセルにより封入された第四級アンモニウム塩を生産する方法も提供する。この方法には次のことが含まれる：（ａ）ポリマー（上記のもの）および第四級アンモニウム塩（上記のもの）を水相に溶解する、（ｂ）水相を、（例えばピペッティングにより）油中水エマルジョン滴として分散させる、ならびに（ｃ）工程（ｂ）のエマルジョンを高温で攪拌して水相を蒸発させ、そうして第四級アンモニウム塩を封入したポリマー性マイクロカプセルを形成する。
【００２９】
[0033]  この方法の高い温度は、好ましくは約９５℃〜約１００℃である。
[0034]  この方法の第四級アンモニウム塩は、上記のいずれかの第四級アンモニウム塩、好ましくは塩化セチルピリジニウムであることができる。
【００３０】
[0035]  この方法に従って生産されるポリマー性マイクロカプセルは、様々な形状および形、例えば微小な球体、微粒子、および同様のものに作られることができる。
[0036]  抗菌性歯磨剤を製造するための方法も、本発明に含まれる。歯磨剤は、限定するわけではないが、ペースト、ゲル、粉末等であることができる。方法には、第四級アンモニウム塩、例えば本明細書で記述される第四級アンモニウム塩を、ポリマー性マイクロカプセル内に、この開示の方法を用いて封入すること、および歯磨剤を封入された第四級アンモニウム塩と混合することが含まれる。
【００３１】
[0037]  この方法の第四級アンモニウム塩は、好ましくは塩化セチルピリジニウムである。
[0038]  本発明には、約５ミクロン〜約５０ミクロンの平均直径を有するポリマー性マイクロカプセルにより封入された第四級アンモニウム塩を生産する方法も含まれる。この方法には次のことが含まれる：（ａ）第四級アンモニウム塩を水相（例えばＭｉｌｌｉＱ水または蒸留水）に溶解する（ｂ）溶解されたポリマー（例えばキチン、キトサン、ポリカプロラクトン、またはポリアクリル酸）を有する疎水性有機溶媒（上記のもの）内に水相を分散させて溶液を形成する、（ｃ）溶液を外部の水相中に分散させる、および（ｄ）外部の水相から（例えば蒸発により）溶媒を除去し、そうして第四級アンモニウム塩を封入したポリマー性マイクロカプセルを形成する。
【００３２】
[0039]  本発明には、第四級アンモニウム塩を封入したポリマー性マイクロカプセルを含む個人用ケア製品も含まれる。個人用ケア製品は、さらにフッ化物イオンの供給源を含むことができる。その個人用ケア製品は、例えば練り歯磨き、口内洗浄剤、ムース、スプレー、フィルム、および他の持ち運びできる形である。
【００３３】
[0040]  本発明は、次の特性を有するマイクロカプセルを生産することができる：１）ナノメートルからミリメートルまでの範囲の、マイクロカプセルの大きさ（一般には、マイクロカプセルの大きさが小さい程機械的安定性がよりよくなる）；２）大きさの分布；３）ナノメートルからマイクロメートルまでの範囲の、マイクロカプセルのシェルの厚さ；および４）シェルの不浸透性および／または二重のシェルの層構造。
【００３４】
[0041]  本発明は、陽イオン性界面活性剤様化合物、例えばＣＰＣを、エマルジョンの安定剤として、封入効率を高めるために、ポリマー性マイクロカプセルを形成する過程の間に用いることもできる。そのカプセルは、ＣＰＣをポリマー性マイクロカプセルの外側の他の成分、例えば歯磨剤中の成分から守ることができ、従って、歯をブラッシングする間にカプセルが壊れると、ＣＰＣを有効な抗菌剤として届けることができる。
【００３５】
[0042]  ＣＰＣを封入することの利点には、ＣＰＣおよび歯磨剤配合物の間の不都合な相互作用を防いで有効なＣＰＣ（すなわち、安定な複合体の形でないＣＰＣ）の送達を最大限にすること、ならびにＣＰＣ自体がエマルジョンの安定剤として機能して油中水または水中油エマルジョンにおける水または油滴の融合を防ぐことができることが含まれる。
【００３６】
[0043]  例として、限定するわけではないが、本発明の特定の態様を下記の実施例において図説する。
【実施例】
【００３７】
実施例１
[0044]  １８０ｍｇのＣＰＣを有するキトサン塩化セチルピリジニウム（ＣＰＣ）のマイクロカプセル（１０重量％ＣＰＣの組成物（ＣＰＣの１％はローダミン標識されていた））を下記のようにして生成して評価した。
【００３８】
[0045]  次の物質を用いて、油中水エマルジョンからキトサンマイクロカプセルを製造した：
キトサン（８５％より多く脱アセチル化されたもの、Ａｌｄｒｉｃｈ  ４１７９６３）、
ＭｉｌｌｉＱ水、
氷酢酸、
ＦＤ＆Ｃ青色＃１  食物着色染料、
塩化セチルピリジニウム（ＣＰＣ）、
鉱油（白色、重い）、および
ソルビタンモノオレエート（Ｓｐａｎ−８０）界面活性剤。
【００３９】
[0046]  キトサン溶液を、９グラムのキトサンを６００ｍｌの水／１％（体積）酢酸溶液を混合することにより調製した。キトサンを６００ｍｌの水／１％（体積）酢酸溶液に、混合物をおおよそ６０℃に約１日間撹拌および加熱することにより溶解した。１０重量％ＣＰＣおよび１０ｍｇの青色染料を含む３．３ｍｌの水溶液（予め溶解させた）を、２００ｍｌのキトサン溶液に添加した。
【００４０】
[0047]  次いで、乳化剤（ＩＫＡ  ＲＥ１６２／Ｐ）に８００ｍｌの鉱油および８ｍｌのＳｐａｎ−８０を添加することにより混合物を調製し、１００ｒｐｍで５分間撹拌して混合した。混合物を２０分間おいて気泡を浮かばせてはじけさせた。次いでキトサン溶液を混合物に、１６ゲージの針を付けた２本の６０ｍｌシリンジを通して、おおよそ２０分間の期間をかけて添加した。次いで得られたエマルジョンを、最後に残ったキトサン溶液を添加した後さらに３０分間撹拌した。
【００４１】
[0048]  次いでエマルジョンを磁気撹拌プレート上の２ＬのＰｙｒｅｘビーカーに移した。エマルジョンを撹拌しながらおおよそ７０℃に加熱し、一夜（おおよそ１４〜１６時間）そのままにして酢酸および水のほとんどを蒸発させた。エマルジョンは非常に乳状の薄い青色から、濁った、より暗い青色へと変化した。次いでエマルジョンをおおよそ９５℃〜１００℃に、撹拌を継続しながら次の日まで（おおよそ２４時間）加熱した。エマルジョンの色は青色から淡緑色へと変わった。
【００４２】
[0049]  次いでエマルジョンを５０ｍｌ遠心チューブの中に集め、それぞれを３，５００ｒｐｍで１０分間回した。遠心分離の後に粒子のほとんどは沈殿していたが、最も小さい粒子（数ミクロンまたはそれより小さい大きさを有する）の大部分は浮遊したままであった。溶液を廃液中に注いだ。顕微鏡下で、遠心分離された粒子は極めて密に詰め込まれておりいくらか変形さえしていたのは明らかであり、これはまだいくらか水が残留しておりこれが粒子を柔らかいまま保ったらしいことを示している。
【００４３】
[0050]  遠心チューブの半分において、粒子を残っている少量の鉱油に、ガラスピペットを用いて再懸濁した。残っている粒子／油のスラリーの全てをこれらのチューブからガラスのバイアルに移し（総体積はおおよそ１５ｍｌ）、再度３，５００ｒｐｍで１時間遠心分離した。溶液を再び廃液中に注ぎ、残留した油をピペットで可能な限り除去した。
【００４４】
[0051]  チューブのもう一方の半分において、粒子をそれぞれのチューブ中でおおよそ１０ｍｌのヘキサンに、ボルテックスにより再懸濁した。液体を全てのチューブから２本のチューブの中に集め、次いでこれを３，５００ｒｐｍで１０分間遠心分離した。溶液を廃液中に注ぎ、粒子をそれぞれのチューブ中でおおよそ１０ｍｌのヘキサンに再懸濁した。最後に、溶液を重力濾過により定性濾紙を通して濾過し、ドラフト中で乾燥させておいた。
【００４５】
[0052]  方法−物理的および化学的安定性の特性づけ：キトサン、ＣＰＣ−封入マイクロカプセルの物理的特性づけを、機械的安定性の評価により実施した。キトサン、ＣＰＣ−封入マイクロカプセルの化学的特性づけを：１）水和実験および２）ＳＬＳの存在下での化学的安定性の実験により実施した。
【００４６】
[0053]  機械的安定性の特性づけ：キトサン、ＣＰＣ−封入マイクロカプセルの機械的安定性を、連続的せん断条件の下で、１００／ｓおよび５００／ｓの様々なせん断強度において評価した。
化学的安定性の特徴づけ：
[0054]  水和実験：様々なｐＨ条件における水中のキトサン、ＣＰＣ−封入マイクロカプセルを評価するために、顕微鏡技法を用いた。懸濁液中のキトサン、ＣＰＣ−封入マイクロカプセルの上澄み部分における蛍光の変化を評価するために、蛍光分光の技法を用いた。
【００４７】
[0055]  ＳＬＳの存在下での安定性の実験：キトサン、ＣＰＣ−封入マイクロカプセルを１％ＳＬＳに懸濁し、ＳＬＳとの相互作用に関して評価した。
[0056]  結果：この方法に従って生産されたキトサン、ＣＰＣ−封入マイクロカプセルは極めて安定であり、ポリマー母材の親水性によりＣＰＣの急速な放出を可能にした。加えて、水相への１０重量％ＣＰＣの添加は、所与のせん断速度においてより小さなエマルジョンの小滴の形成を可能にすることによって、加工を容易にしたことが分かった。
【００４８】
[0057]  キトサンマイクロカプセルの集合の蛍光画像を図１ａおよび１ｂに示す。蛍光はオクタデシルローダミン−Ｂに由来するもので、これはＣＰＣの濃度の１％で含まれてトレーサーとして役立った。図１ａはゼロ時間におけるキトサンマイクロカプセルを示す。図１ｂは２４時間の時間におけるキトサンマイクロカプセルを示す。ｐＨ７において、２４時間までではキトサンマイクロカプセルの形状および大きさにはほとんど変化が観察されない。加えて、キトサンマイクロカプセルから放出されたローダミン染料の量を、室温において１２週間までの間特性づけた。キトサンＣＰＣ封入マイクロカプセルから放出されたローダミン染料は０．１％より少なかった。
【００４９】
[0058]  図２は、１％ラウリル硫酸ナトリウム（ＳＬＳ）の存在下でのキトサンＣＰＣ封入マイクロカプセルの化学的安定性を示す。１％ＳＬＳ中で、４週間の時間の後に、０．１％より少ないキトサンマイクロカプセルが壊れていた。加えて、ＳＬＳ−ＣＰＣ相互作用による沈殿は観察されなかった。
【００５０】
[0059]  図３および４は、酸性および塩基性のｐＨ条件におけるキトサン、ＣＰＣ−封入マイクロカプセルの化学的安定性を示す。図３は、キトサンマイクロカプセルが、水性環境で、ｐＨ４において２４時間までの間安定であることを示す。図４は、キトサンマイクロカプセルが、水性環境で、ｐＨ９において２４時間までの間安定であることを示す。
【００５１】
[0060]  図５ａ〜５ｃは、様々なせん断速度におけるキトサン、ＣＰＣ−封入マイクロカプセルの機械的安定性を示す。図５ａは、０／ｓのせん断速度（すなわち、せん断なし）にさらされたキトサンマイクロカプセル、すなわち対照を示す。図５ｂは、１００／ｓのせん断速度にさらされたキトサンマイクロカプセルを示す。図５ｃは、５００／ｓのせん断速度にさらされた、ＣＰＣが活発に放出される状態におけるキトサンマイクロカプセルを示す。
【００５２】
[0061]  図６ａおよび６ｂは、ＣＰＣ有りおよび無しで作られたポリマーマイクロカプセルの大きさを示す。図６ａは、ＦＤ＆Ｃ青色＃１のみ有り、かつＣＰＣ無しで作られたポリマーマイクロカプセルの大きさを示す。図６ｂは、ＦＤ＆Ｃ青色＃１およびＣＰＣ有りで作られたポリマーマイクロカプセルの大きさを示す。ＣＰＣがエマルジョンに添加されると、それは水の小滴の融合を抑制し、これが結果としてその後により小さいカプセルをもたらす。
【００５３】
[0062]  このように、より単純な加工の提供に加え、この方法は、様々な水溶性、生体適合性、および粘膜吸着性でさえあるポリマーが使用できる可能性があるという利点を提供する。
【００５４】
実施例２
[0063]  様々な歯磨剤配合物の実施例は、本発明をさらに深く説明するものであり、本発明を限定することを意図するものでは決して無い。その配合物は、本発明に従って生産されるＣＰＣ封入マイクロカプセルで作られる。
【００５５】
[0064]  表１は、リン酸塩を有する歯磨剤組成物を提供する。表２は、Ｇａｎｔｒｅｚコポリマーを有する歯磨剤組成物を提供する。表３は、ＰＣＣを有する歯磨剤組成物を提供する。表４は、液体配合物を用いた歯磨剤組成物を提供する。
【００５６】
表１
【００５７】
【表１】
0005676247.tif 000005
【００５８】
【表２】
0005676247.tif 000006
【００５９】
表３
【００６０】
【表３】
0005676247.tif 000007
【００６１】
表４
【００６２】
【表４】
0005676247.tif 000008
【図１ａ】
0005676247.tif 000009
【図１ｂ】
0005676247.tif 000010
【図２】
0005676247.tif 000011
【図３ａ】
0005676247.tif 000012
【図３ｂ】
0005676247.tif 000013
【図４ａ】
0005676247.tif 000014
【図４ｂ】
0005676247.tif 000015
【図５ｂ】
0005676247.tif 000016
【図５ｃ】
0005676247.tif 000017
【図５ａ】
0005676247.tif 000018
【図６ａ】
0005676247.tif 000019
【図６ｂ】
0005676247.tif 000020